(57)【特許請求の範囲】
【請求項１】
上底吹き転炉を用いて行うＳｉを０．２〜０．６質量％含有する溶銑の脱りん処理方法であって、
脱りん処理時の装入塩基度（ＣａＯ質量／ＳｉＯ２質量）を１．４〜２．０とし、
その装入塩基度の範囲とするために供給するＣａＯ源のうちで、
カルシウムフェライトを塊状で溶銑１ｔあたり４ｋｇ以上供給し、
かつ、ＣａＯを粉状で溶銑１ｔあたり２〜４ｋｇの範囲で、上吹きランスを通じて酸素とともに溶銑へ吹き付けて供給すること
を特徴とする溶銑の脱りん処理方法。
【請求項２】
前記カルシウムフェライトの供給を、前記上吹きランスによる酸素吹付け開始後、その酸素吹付け時間が全酸素吹付け時間の３５％以上８０％以下経過する間に行うこと
を特徴とする請求項１に記載の溶銑の脱りん処理方法。
【請求項３】
前記ＣａＯの粉状での供給を、前記上吹きランスによる酸素吹付け開始後、その酸素吹付け時間が全酸素吹付け時間の８０％経過するまでに完了すること
を特徴とする請求項２に記載の溶銑の脱りん処理方法。
【発明の詳細な説明】
【技術分野】
【０００１】
本発明は、上底吹き転炉を用いて行う溶銑の脱りん処理方法において、蛍石に代表されるハロゲン化物を用いることなく、鉄分ロスを抑制しつつ、脱りん率を向上させる方法に関するものである。
【背景技術】
【０００２】
近年、りん（Ｐ）の含有量が低い低Ｐ鋼の需要増加に伴い、溶銑段階で予備脱りんを行って溶銑中のりんを除去した後、転炉で脱炭吹錬を実施する製鋼方法が発展してきた。この際の予備脱りん処理は、トーピードカーや溶銑鍋、或いは転炉等の設備を使用し、ＣａＯ系の精錬剤と酸素源を添加して行われる。
【０００３】
この予備脱りん処理において、脱りん反応を効率的に行わせるには、スラグ塩基度（ＣａＯ質量％／ＳｉＯ２質量％）を上げることが重要である。しかし、スラグ塩基度を上げるとそのために供給するＣａＯ系精錬剤の溶融性が悪くなるため、実操業においては蛍石を精錬剤の一部として添加することで精錬剤の溶融性を確保する方法が、幅広く利用されてきた。
【０００４】
しかしながら、最近では、環境問題の観点から、製鋼スラグ製品にもフッ素の溶出量および濃度の規制が行われる状況にあり、蛍石等のハロゲン化物を使わない溶銑脱りん処理方法の開発が行なわれている。
【０００５】
ハロゲン化物を用いない溶銑の脱りん処理方法として、カルシウムフェライトを用いる方法が知られている。
特許文献１では、少なくとも一部に化合したＣａＯとＦｅｔＯを含んだ、主成分をＣａＯとＦｅｔＯとする精錬剤を添加する方法が開示されている。
【０００６】
また、特許文献２では、脱りん吹錬終了後にスラグを分析して得られる実塩基度（スラグ中のＣａＯ質量濃度とＳｉＯ２質量濃度との比）が１．８〜２．６となるように、カルシウムフェライトを含む精錬剤を少なくとも一部に使用する溶銑の脱りん方法が開示されている。
【０００７】
これらの特許文献１、２ではいずれも、脱りん効率についてのみ記載されるだけで、鉄分ロスについては何ら開示されていない。このため、カルシウムフェライトを用いて効率よく溶融スラグを形成でき、脱りん効率は向上したとしても、一般に塩基度の高いスラグは流動性が悪く、上吹き酸素ジェットによって発生した粒鉄がスラグに捕捉されたままとなり鉄分歩留まりが悪化するという問題が残されている。
【０００８】
一方、従来から、低塩基度で脱りん効率を向上させる試みがなされている。
特許文献３では、スラグ塩基度を０．８〜１．８として、スラグ中（Ｔ．Ｆｅ）やスラグ質量を調整する溶銑脱りん方法が開示されているが、スラグ中粒鉄を含めた鉄分歩留まりに関する記載はなく、脱りん効率向上と鉄分歩留まり向上の双方を満たす条件については、その記載から推測することができない。
【０００９】
さらに、特許文献４では、スラグ塩基度が１．０〜２．５と比較的低い条件で、上吹き酸素の供給速度を１．５〜５．０Ｎｍ３／ｍｉｎ／溶銑ｔｏｎとすることで、高い脱りん効率を得ながら鉄分歩留まりの低下を抑える方法が開示されている。しかしながら、スラグ塩基度が１．０〜２．５で、上吹き酸素の供給速度が１．５〜５．０Ｎｍ３／ｍｉｎ／溶銑ｔｏｎという条件は、近年の公知条件の多くを含む広い範囲である。しかも、その発明の課題としている鉄分歩留まりの向上とはスピッティングやダストの発生抑制によるものであって、スラグ中の粒鉄には言及されていない。したがって、そのような広い範囲において、脱りん効率向上と鉄分歩留まり向上の双方を満たす好適条件については、その記載から推測することができない。
【先行技術文献】
【特許文献】
【００１０】
【特許文献１】特開２００５−３１４７６０号公報
【特許文献２】特開２０１０−００１５３６号公報
【特許文献３】特開２００２−１２９２１９号公報
【特許文献４】特開２００８−２６６６６６号公報
【発明の概要】
【発明が解決しようとする課題】
【００１１】
本発明は、蛍石に代表されるハロゲン化物を用いることなく、溶銑脱りん処理後のスラグ中に懸濁したままスラグと一緒に排出されてしまう粒鉄を減少させて鉄分歩留まりを向上させ、かつ、脱りん率を低下させることもない高脱りん効率の溶銑脱りん処理方法を提供することを課題とする。
【課題を解決するための手段】
【００１２】
本発明者らは、溶銑脱りん処理において、蛍石に代表されるハロゲン化物を用いることなく、鉄分ロスを抑制しつつ効率良く脱りん処理する方法として、脱りん剤として必須のＣａＯと酸素源を含む低融点化合物であるカルシウムフェライトを用いる方法に着目し、この方法と、粉状ＣａＯ源を上吹きランスから酸素とともに溶銑に吹き付けて脱りん処理する方法とを組み合わせることを検討した結果、次の知見Ａ〜Ｄを得ることができた。
【００１３】
（Ａ）スラグの塩基度を下げることでスラグの流動性が向上し、その結果、脱りん処理後のスラグ中の粒鉄量が著しく減少する。
（Ｂ）カルシウムフェライトを適切に使用することで処理中期以降のＣａＯの溶融滓化が促進され、その結果、比較的低塩基度の条件でも必要な脱りん率を確保することができる。
【００１４】
（Ｃ）上記Ａ項およびＢ項に加えて、粉状ＣａＯを酸素とともに上吹きランスから適当量吹き付けることでＣａＯの滓化率を低下させることなく所定の塩基度に高めることができ、しかも、スラグのフォーミングを抑制して、粒鉄ロスを抑制することができる。
【００１５】
（Ｄ）上記Ａ項〜Ｃ項は、Ｓｉが０．２０質量％以上含有されている通常の溶銑を対象とする場合、実操業においてスピッティングやダストの発生量の変化が認められるほどの影響は及ぼさない。
【００１６】
上記の知見は、具体的に次に示す発明特定事項を有する本発明によって実現され、上記課題を解決することができる。
（１）上底吹き転炉を用いて行うＳｉを０．２〜０．６質量％含有する溶銑の脱りん処理方法であって、
脱りん処理時の装入塩基度（ＣａＯ質量／ＳｉＯ２質量）を１．４〜２．０とし、
その装入塩基度の範囲とするために供給するＣａＯ源のうちで、
カルシウムフェライトを塊状で溶銑１ｔあたり４ｋｇ以上供給し、かつ
ＣａＯを粉状で溶銑１ｔあたり２〜４ｋｇの範囲で、上吹きランスを通じて酸素とともに溶銑へ吹き付けて供給すること
を特徴とする溶銑の脱りん処理方法。
【００１７】
（２）前記カルシウムフェライトの供給を、上吹きランスによる酸素吹付け開始後、その酸素吹付け時間が全酸素吹付け時間の３５％以上８０％以下経過する間に行うことを特徴とする上記（１）項に記載の溶銑の脱りん処理方法。
【００１８】
（３）前記ＣａＯの粉状での供給を、上吹きランスによる酸素吹付け開始後、その酸素吹付け時間が全酸素吹付け時間の８０％経過するまでに完了することを特徴とする上記（２）項に記載の溶銑の脱りん処理方法。
【発明の効果】
【００１９】
本発明により、蛍石に代表されるハロゲン化物を用いることなく、溶銑脱りん処理後のスラグ中に懸濁したままスラグと一緒に排出されてしまう粒鉄を減少させて鉄分歩留まりを向上させ、かつ、脱りん率を低下させることもない高脱りん効率の溶銑脱りん処理方法が提供される。
【図面の簡単な説明】
【００２０】
【図１】図１は、装入塩基度と脱Ｐ後［Ｐ］との関係を示すグラフである。
【図２】図２は、装入塩基度と鉄分歩留まりとの関係を示すグラフである。
【図３】図３は、カルシウムフェライト投入量と脱りん処理後［Ｐ］との関係を示すグラフである。
【図４】図４は、粉状ＣａＯ吹付け量と鉄分歩留まりとの関係を示すグラフである。
【図５】図５は、装入塩基度と脱りん後［Ｐ］との関係を示すグラフである。
【発明を実施するための形態】
【００２１】
以下、本発明を実施するための形態を説明する。
（１）一般的な脱りん処理条件
本発明では、上吹きランスと底吹き羽口とを有する上底吹き転炉を用いて、装入塩基度（ＣａＯ質量／ＳｉＯ２質量）を１．４〜２．０とする条件で、溶銑を予備脱りん処理する。
【００２２】
脱りん処理前の溶銑は、通常、質量％で、Ｃ：４．２〜４．７％、Ｓｉ：０．２〜０．６％、Ｍｎ：０．２〜０．５％、Ｐ：０．１００〜０．１３０％を含有しており、その溶銑温度は１２５０〜１３９０℃である。その溶銑を脱りん処理した後には、質量％で、Ｃ：３．５〜３．９％、Ｓｉ：０．０２％以下、Ｍｎ：０．１〜０．３％、Ｐ：０．０３％以下を含有し、その温度を１２８０〜１３５０℃とする。
【００２３】
上吹きランスからは、酸素ガスを溶銑１ｔあたり１．０〜２．０Ｎｍ３／ｍｉｎの速度で溶銑へ吹き付け、底吹き羽口からは窒素やＡｒ等の撹拌ガスを溶銑１ｔあたり０．１５〜０．４５Ｎｍ３／ｍｉｎの速度で溶銑中へ吹き込む。
【００２４】
（２）装入塩基度
装入塩基度とは、「転炉内へ供給する副原料中に含まれるＣａＯ質量の合計」を分子とし、「転炉内へ供給する副原料中に含まれるＳｉＯ２質量の合計」と「溶銑およびスクラップ中に含まれているＳｉが全部ＳｉＯ２に酸化されたとした場合のＳｉＯ２質量」との合計を分母として計算される比の数値である。脱りん処理後のスラグ塩基度は、この装入塩基度にＣａＯの滓化率を乗じた数値であって、その滓化率は副原料供給方法や酸素供給方法等の脱りん処理条件に依存し、従来は０．７〜１．０の範囲で変動していた。
【００２５】
本発明では、装入塩基度を１．４〜２．０の範囲で調整する。
図１は、上記した一般的な脱りん処理条件において脱りん処理前の成分を含有する溶銑約２４０ｔを、従来の、カルシウムフェライトも粉状ＣａＯの上吹きも用いない方法により脱りん処理した結果を示すグラフである。
【００２６】
図１にグラフで示すように、蛍石を用いた場合には、装入塩基度を高くするほど脱りん処理後の溶銑中Ｐ濃度が低下しており、装入塩基度が１．４以上で脱りん処理後の溶銑中Ｐ濃度は概ね０．０３０質量％以下になっていた。しかし、蛍石を用いない場合には、全体として脱りん処理後の溶銑中Ｐ濃度が高い上に、装入塩基度を高くしても脱りん処理後の溶銑中Ｐ濃度を下げる効果は少ししか認められず、処理後溶銑中Ｐ濃度を概ね０．０３０質量％以下にするためには、装入塩基度を、２．０を超える領域まで高める必要があった。
【００２７】
また、図２は、図１と同じ条件で脱りん処理した際の、装入塩基度と鉄分歩留まりとの関係を示すグラフである。
図２にグラフで示すように、蛍石を用いた場合には、装入塩基度を高くしても鉄分歩留まりが低下する傾向は認められなかった。しかし、蛍石を用いなかった場合には全体として鉄分歩留まりが低かった上に、装入塩基度を高くすると鉄分歩留まりが低下する傾向が認められた。この両者の差は、装入塩基度が１．４〜２．０の範囲では約０．５％で一定であったが、装入塩基度が２．０を超えると次第に広がる傾向があった。
【００２８】
そこで、本発明では蛍石を使わずに、蛍石を使った場合と同様な脱りん処理効果を上げることを目指して、装入塩基度が１．４〜２．０の範囲で調整することとした。
装入塩基度が１．４未満では、蛍石を用いた場合でも処理後の溶銑中Ｐ濃度を０．０３０％以下に安定して低下させることが難しい。また、そのような低塩基度ではスラグのフォーミングが激しく、スロッピングが多くなって鉄分歩留まりが低下してしまうからである。
【００２９】
一方、装入塩基度が２．０を超えると、蛍石を用いない場合の鉄分歩留まりの低下が大きくなっていたので、蛍石無しによる鉄分歩留まりの低下を新たな発明によって回復させることが難しくなると考えたからである。
【００３０】
この装入塩基度を２．０以下に調整することにより、脱りん処理後のスラグ塩基度が確実に２．０以下となるため、そのような低塩基度のスラグではＣａＯの滓化率が高く、未滓化のＣａＯが少なくなっている。したがって、そのようなスラグは、路盤材の原料として用いる際に必要な低い水浸膨張率を得るためにも有利となる。
【００３１】
（３）カルシウムフェライトおよび粉状ＣａＯの使用条件
本発明では、装入塩基度を調整するために供給するＣａＯ源として、天然鉱物起源の生石灰、軽焼ドロマイト、石灰石等のほか、製鋼精錬時の副生成物である転炉スラグや取鍋スラグ等とともに、合成プリメルト製品であるカルシウムフェライトを溶銑１ｔ当たり４ｋｇ以上必ず用いて、ＣａＯ源の滓化を促進する。
【００３２】
本発明におけるカルシウムフェライトとは、ＣａＯとＦｅ２Ｏ３との化合物であって、ＣａＯとＦｅ２Ｏ３との割合が質量比で４：６〜３：７のものをいう。
このカルシウムフェライトは、融点が１４００℃前後と低いため、本発明に係る処理中の溶銑温度が１２５０〜１３５０℃であって、しかも上吹きランスから酸素ガスを吹き付けて溶銑中のＳｉやＣ並びにＦｅ等を酸化させて加熱源とする方法では、容易に溶融滓化させられる特性を有している。また、このカルシウムフェライトは、脱りん反応に欠かせないＣａＯとＦｅＯをともに含有しているため、脱りん剤として優れている。したがって、処理前の溶銑中に含まれているＳｉ等が酸化されてＳｉＯ２等となり、カルシウムフェライト以外に副原料として供給されるＣａＯ源等とともに溶融スラグを生成する際、そのスラグ生成を促進するとともに脱りん反応を促進する副原料として好適である。
【００３３】
このカルシウムフェライトの使用量は、装入塩基度が１．４〜２．０であって、上吹きランスから粉状で供給するＣａＯ質量を溶銑１ｔ当たり２〜４ｋｇの範囲で確保した上で、他のＣａＯ含有副原料に代えて多くするほうが溶銑脱りん率の向上には有利となる。ただし、他のＣａＯ含有副原料に比べて高価であるため、次に説明するように、溶銑１ｔ当たり４ｋｇ以上用いることによって、処理後の溶銑中Ｐ濃度を安定して０．０３質量％以下に低減する効果を発揮させられるので、そのことに留意しつつ使用量を調整するとよい。
【００３４】
図３は、前記した一般的な溶銑脱りん処理条件において、蛍石を用いずに、粉状ＣａＯを酸素とともに上吹きランスから溶銑１ｔ当たり２〜４ｋｇ吹き付ける条件下で、溶銑１ｔ当たりのカルシウムフェライト使用量と処理後の溶銑中Ｐ％との関係を調査した結果を示すグラフである。
【００３５】
図３にグラフで示すように、粉状ＣａＯを酸素とともに上吹きランスから溶銑１ｔ当たり２〜４ｋｇ吹き付ける効果と合わせて、カルシウムフェライトを溶銑１ｔあたり４ｋｇ以上供給することで、処理後の溶銑中Ｐ濃度が安定して０．０３０％以下になっていることが分かる。
【００３６】
また、このようなカルシウムフェライトの使用効果は、溶銑中にＳｉが存在していて容易にＳｉＯ２が生成される酸素供給初期に添加するよりも、溶銑中にＳｉがほぼ存在しなくなる時点以降、すなわち、上吹きランスによる酸素吹付け開始後、その酸素吹付け時間が全酸素吹付け時間の３５％以上が経過した後に溶銑上に添加することで、一層好適に発揮されると考えられる。
【００３７】
ただし、カルシウムフェライトといえども添加後に溶融滓化時間と脱りん反応時間を必要とするので、その添加は上吹きランスによる酸素吹付け開始後、その酸素吹付け時間が全酸素吹付け時間の８０％経過するまでに行うことが好ましい。
【００３８】
また、ＣａＯ含有副原料の溶融滓化を促進しＣａＯの滓化率を高めるためには、ＣａＯ含有副原料をより細かくして供給することが効果的である。しかしながら、最大粒径を５ｍｍ以下とするような細かな粒径分布を有するＣａＯを転炉の上方から投入添加しても、飛散ロスが多くなってしまい所期の効果を上げることができない。より細かい粒径のＣａＯ源を供給する手段としては、粉状のＣａＯ源を上吹きランスから酸素ガスとともに溶銑に吹き付ける方法が優れている。この方法によれば、粉状のＣａＯ源を用いても飛散ロスを抑制することができ、しかもＣａＯが高温の火点領域に直接供給されるためにその滓化率も高いことが期待される。
【００３９】
そこで、本発明では、上記したカルシウムフェライトの使用に加えて、さらに、粉状のＣａＯを上吹きランスを通じて酸素とともに溶銑に吹き付けて、ＣａＯの滓化を促進する。そのため、本発明における粉状のＣａＯ源は、生石灰や転炉スラグ等のＣａＯを４０質量％以上含むＣａＯ源の混合物であって、その混合物全体のＣａＯ含有濃度が８０質量％以上としたものを、その最大粒径が３ｍｍ以下であるように粉砕したものとする。したがって、生石灰を最大粒径１ｍｍ以下に粉砕したものが好適であり、さらに、その最大粒径を０．５ｍｍ以下などと細かくしたもののほうが、ＣａＯの滓化を高速化するという点からは一層好ましい。
【００４０】
この吹き付ける粉状のＣａＯの量は、装入塩基度が１．４〜２．０であって、前記したようにカルシウムフェライトにより供給するＣａＯの質量を溶銑１ｔ当たり４ｋｇ以上確保した上で、多ければ多いほど脱Ｐ反応促進には好適と考えられる。しかし、粉状のＣａＯを使用すると、図４を参照しながら後述するように、スラグのフォーミングが抑制される傾向が認められた。したがって、装入塩基度が１．４に近い低塩基度側ではスラグフォーミングを抑制してスロッピングを防止する効果があるが、装入塩基度が１．７〜２．０のような本発明の技術的範囲内で比較的高い条件では、スラグの流動性を低下させてスラグ中の粒鉄を増加させてしまうことに留意を要する。
【００４１】
図４は、前記した一般的な溶銑脱りん処理条件において、蛍石を用いずに、装入塩基度が１．７〜２．０、かつ、溶銑１ｔ当たりのカルシウムフェライト使用量を４〜８ｋｇ用いる条件で、酸素とともに上吹きランスから吹き付ける粉状ＣａＯの量が鉄分歩留まりに及ぼす影響を表すグラフである。
【００４２】
図４にグラフで示すように、粉状ＣａＯの使用量が溶銑１ｔ当たり４ｋｇを超える辺りから、鉄分歩留まりが低下することが分かる。この粉状ＣａＯの使用量が多い条件では脱りん処理後のスラグの流動性が低く、粒鉄が多い状況が目視で確認されたため、この鉄分歩留まりの低下はスラグ中の粒鉄が増加に原因があると考えられる。
【００４３】
ただし、粉状のＣａＯの使用には、ＣａＯの滓化率を高め、スラグフォーミングを適度に抑制する効果もあるので、その使用量は溶銑１ｔ当たり２ｋｇ以上用いることが適当である。
【００４４】
そこで、本発明では、上記したカルシウムフェライトの使用に加えて、さらに、粉状のＣａＯを溶銑１ｔ当たり２〜４ｋｇの範囲で、上吹きランスを通じて、酸素とともに溶銑に吹き付けて、ＣａＯの滓化を促進するとともにスラグのフォーミングを適当にコントロールする。
【００４５】
上記のような粉状ＣａＯの吹付け効果を上げるためには、脱りん反応促進およびスラグフォーミング抑制の両方に関し、上吹き酸素の吹付け中に或る程度の時間を必要とする。したがって、粉状ＣａＯの吹付けは、上吹きランスによる酸素吹付け開始後、その酸素吹付け時間が全酸素吹付け時間の８０％経過するまでに完了させることが好ましい。
【実施例】
【００４６】
次に、実施例を参照しながら本発明をより具体的に説明する。
高炉から出銑された溶銑約２４０ｔを機械撹拌式脱硫装置（ＫＲ）で脱硫処理した後、脱りん処理用の上底吹き転炉に装入した。上吹きランスは４個の酸素噴出孔を有するものを用い、そこからの酸素供給速度は２００００Ｎｍ３／ｈ（１．４Ｎｍ３／ｍｉｎ／ｔ）、底吹きは４本の羽口から窒素供給速度を５４００Ｎｍ３／ｈ（０．３８Ｎｍ３／ｍｉｎ／ｔ）として実施した。
【００４７】
カルシウムフェライトは、組成がＣａＯ＝３８質量％、ＦｅｔＯ＝６０質量％で、最大粒径が５０ｍｍの塊状のものを使用し、上吹きランスから吹き付ける粉状ＣａＯ源には、組成がＣａＯ＝９４質量％で、最大粒径が３．０ｍｍの生石灰を用い、それを吹き付ける場合の吹き込み速度は１５０ｋｇ／ｍｉｎとした。
【００４８】
吹錬時間は８〜１０分間とし、処理後の温度は１２８０〜１３２０℃に制御した。
本発明の実施例および比較例の結果を、その副原料供給条件とともに表１に纏めて示し、その表１に示した例を含めて、装入塩基度と脱りん処理後の溶銑中Ｐ濃度との関係を図５にグラフで纏めて示す。
【００４９】
【表１】
0005772645.tif 000002
【００５０】
以下、表１のＮｏ．１〜１１を説明する
Ｎｏ．１は、請求項１で規定する条件を満たす実施例である。処理後溶銑中Ｐ濃度は０．０２４％と目標値の０．０３０％以下を達成しており、鉄分歩留まりは９７．４％と良好な数値であった。
【００５１】
Ｎｏ．２は、請求項１および２で規定する条件を満たす実施例である。Ｎｏ．１と比べて処理後溶銑中Ｐ濃度は０．０１９％に低下し、鉄分歩留まりも９７．１％と遜色ない数値であった。
【００５２】
Ｎｏ．３は、請求項１および２で規定する条件を満たす実施例である。Ｎｏ．２同様に、Ｎｏ．１と比べて処理後溶銑中Ｐ濃度は０．０１９％に低下し、鉄分歩留まりも９６．９％と遜色ない数値であった。
【００５３】
Ｎｏ．４は、請求項１〜３で規定する条件を満たす実施例である。Ｎｏ．１〜３と比べて処理後溶銑中Ｐ濃度は０．０１４％に低下し、鉄分歩留まりも９８．６％と最も良好な数値であった。
【００５４】
Ｎｏ．５〜７は、従来例であって、カルシウムフェライトも粉状ＣａＯ吹付けも実施していない。装入塩基度を高くするにつれて処理後溶銑中Ｐ濃度は低下する傾向にあったが、いずれも目標値である０．０３０％以下にすることができなかった。
【００５５】
Ｎｏ．８は、比較例であって、カルシウムフェライトを少量（２．１ｋｇ／ｔ）使用した。しかし、処理後溶銑中Ｐ濃度の目標値を達成することができなかった。
Ｎｏ．９は、比較例であって、カルシウムフェライトを少量（１．８ｋｇ／ｔ）に加え、粉状ＣａＯを、請求項１で規定する条件を満たす所定量（３．０ｋｇ／ｔ）使用した。しかし、処理後溶銑中Ｐ濃度の目標値を達成することができなかった。
【００５６】
Ｎｏ．１０は、比較例であって、カルシウムフェライトを少量（２．２ｋｇ／ｔ）に加え、粉状ＣａＯを、請求項１で規定する条件を超える多量（５．８ｋｇ／ｔ）使用した。その結果、処理後溶銑中Ｐ濃度は０．０２８％と目標値を達成したが、代わりに鉄分歩留まりが９５．４％と大幅に低下してしまい、満足できる結果とならなかった。
【００５７】
さらに、Ｎｏ．１１は、比較例であって、粉状ＣａＯを使用せず、代わりにカルシウムフェライトを多量（４．９ｋｇ／ｔ）使用して、装入塩基度を所定範囲より高くした例である。その結果、処理後溶銑中Ｐ濃度は０．０１５％と目標値を大きく下回ったが、鉄分歩留まりが９５．４％と大幅に低下しており、やはり満足できる結果とはならなかった。
【図１】
0005772645.tif 000003
【図２】
0005772645.tif 000004
【図３】
0005772645.tif 000005
【図５】
0005772645.tif 000006
【図４】
0005772645.tif 000007